"電気透析のためのアニオン交換膜であって、多孔質の第一の面及び多孔質の第二の面並びに第一の面から第二の面まで広がる連続多孔質構造を有するミクロ孔膜支持体、並びに該多孔質構造を実質的に完全に充填する架橋されたイオン輸送ポリマー該ポリマーは多孔質構造において形成されるを含み、かつ第三級アミンを含む少なくとも1つの官能性モノマー、少なくとも1つの架橋モノマー、及び少なくとも1つの四級化剤、及び少なくとも1つの重合開始剤の重合生成物を含む、電気透析のためのアニオン交換膜。前記少なくとも1つの官能性モノマーが、ビニルイミダゾール及びビニルカルバゾールからなる群から選択される、請求項1に記載のアニオン交換膜。前記少なくとも1つの架橋剤が、ジビニルベンゼン、エチレングリコールジメタクリレート、塩化ビニルベンジル、ジクロロエタン、プロピレングリコールジメタクリレート、イソブチレングリコールジメタクリレート、OctavinylPOSS登録商標OL1160、OctavinyldimethylsilyiPOSS登録商標OL1163、VinylPOSS登録商標MixtureOL1170、OctaVinylPOSS登録商標OL1160、TrisilabolethylPOSSSO1444、TrisilanolisobutylPOSS登録商標O1450、TrisilanolisooctylPOSS登録商標SO1455、OctasilanePOSS登録商標SH1310、OctahydroPOSS登録商標SH1311、epoxycyclohexyl-POSS登録商標cagemixtureEP04080、glycidyl-POSS登録商標cageMixtureEP0409、methacrylPOSS登録商標CageMixtureMA0735、又はAcryloPOSS登録商標CageMixtureMA0736からなる群から選択される、請求項1に記載のアニオン交換膜。前記少なくとも1つの四級化剤が、塩化ベンジル、臭化ベンジル、ビニルベンジルクロリド、ジクロロエタン、又はヨウ化メチルからなる群から選択される、請求項1に記載のアニオン交換膜。前記少なくとも1つの重合開始剤が、有機ペルオキシド、2,2’アゾビス[2,[2-イミダゾリン-2-イル]-プロパン]ジヒドロクロリド、α,α’-アゾイソブチロニトリル、2,2’-アゾビス[2-メチルプロピオアミニジン]ジヒドロクロリド、2,2’アゾビス[2,[2-イミダゾリン-2-イル]-プロパン]、又はジメチル2,2’アゾビス[2-メチルプロピオネート]からなる群から選択される、請求項1に記載のアニオン交換膜。前記有機ペルオキシドが、ベンゾイルペルオキシドである、請求項5に記載のアニオン交換膜。前記モノマー溶液が、さらに少なくとも1つの重合阻害剤を含む、請求項1に記載のアニオン交換膜。前記少なくとも1つの重合阻害剤が、4-メトキシフェノール及び4-tert-ブチルカテコールからなる群から選択される、請求項7に記載のアニオン交換膜。前記ミクロ孔支持体が、ポリプロピレン、高分子量ポリエチレン、超高分子量ポリエチレン又はポリフッ化ビニリデンを含む、請求項1に記載のアニオン交換膜。前記ミクロ孔多孔質支持体の厚さが、約55ミクロンより大きく、かつ約155ミクロン未満である、請求項1に記載のアニオン交換膜。前記ミクロ孔多孔質支持体の厚さが、約20ミクロンより大きく、かつ約55ミクロン未満である、請求項1に記載のアニオン交換膜。電気透析のために使用できるイオン交換膜を製造する方法であって、適した多孔質基材を選択すること、第三級アミンを含む少なくとも1つの官能性モノマー、少なくとも1つの架橋モノマー、少なくとも1つの四級化剤、及び少なくとも1つの重合開始剤の重合生成物を含む溶液で、前記基材の多孔質領域を飽和すること、溶液で飽和した多孔質の体積を残しながら前記基材の表面から過剰な溶液を取り除くこと、熱、紫外光、又は電離放射線の適用によって、場合により実質的に全ての酸素の不在で、重合を開始して、前記基材の孔を実質的に完全に充填している架橋したアニオン交換ポリマーを形成することを含む、電気透析のために使用できるイオン交換膜を製造する方法。前記少なくとも1つの官能性モノマーが、ビニルイミダゾール及びビニルカルバゾールからなる群から選択される、請求項12に記載の方法。前記少なくとも1つの架橋剤が、ジビニルベンゼン、ビニルベンジルクロリド、ジクロロエタン、オクタグリシジル-多面体オリゴマーシルセキオキサンPOSS登録商標又はエチレングリコールジメタクリレートからなる群から選択される、請求項12に記載の方法。前記少なくとも1つの四級化剤が、塩化ベンジル、ビニルベンジルクロリド、ジクロロエタン、又はヨウ化メチルからなる群から選択される、請求項12に記載の方法。前記少なくとも1つの重合開始剤が、有機ペルオキシド、2,2’-アゾビス[2,2-イミダゾリン-2-イル-プロパン]ジヒドロクロリド、a,a’-アゾイソブチロニトリル、2,2’-アゾビス2-メチルプロピオアミニジンジヒドロクロリド、2,2’-アゾビス[2,2-イミダゾリン-2-イル-プロパン]、及びジメチル2,2’-アゾビス2-メチルプロピオネートからなる群から選択される、請求項12に記載の方法。前記有機ペルオキシドが、ベンゾイルペルオキシドである、請求項16に記載の方法。前記モノマー溶液が、さらに少なくとも1つの重合阻害剤を含む、請求項12に記載の方法。少なくとも1つの重合阻害剤が、4-メトキシフェノール及び4-tert-ブチルカテコールからなる群から選択される、請求項12に記載の方法。前記ミクロ孔支持体が、ポリプロピレン、高分子量ポリエチレン、超高分子量ポリエチレン又はポリフッ化ビニリデンを含む、請求項12に記載の方法。前記ミクロ孔多孔質支持体の厚さが、約55ミクロンより大きく、かつ約155ミクロン未満である、請求項12に記載の方法。前記ミクロ孔多孔質支持体の厚さが、約20ミクロンより大きく、かつ約55ミクロン未満である、請求項12に記載の方法。"